(57)【要約】本発明は、粒子状固体、プラスチック材料（例えば、塩化ビニルポリマー）、および酸性基を含む化合物を含む組成物に関する。一実施形態において、本発明は、粒子状固体、プラスチック材料（例えば、塩化ビニルポリマー（例えば、ポリ塩化ビニルまたは塩素化ポリ塩化ビニル））および、ポリエチレングリコールと、モル過剰の４〜１７個の炭素原子を含むヒドロキシカルボン酸またはそのラクトンおよび／またはＣ３−４−アルキレンオキシドとを反応させて、ポリマージオールを形成し、リン酸塩処理剤との反応によって該ジオールをリン酸塩処理して、リン酸エステルを得る工程によって得られる／得ることができる化合物（これは、分散剤としても言及され得る）を含む組成物を提供する。【特許請求の範囲】
【請求項１】
粒子状固体、塩化ビニルポリマーおよび式（１）の化合物もしくはその塩：
Ｙ−Ａ−Ｏ−Ｂ−Ｚ      式（１）
を含む組成物であって、
ここで
Ｙは、独立して、基ＲＯ−または基Ｚ−Ｂ−であり；
Ｒは、独立して、Ｃ１−１８ヒドロカルビル基、またはＣ１−１８ヒドロカルボニル基であり；
Ｚは酸性基であり；
Ａは、独立して、−［ＯＣＨ２ＣＨ（Ｒ’）］ｍ−、または−［ＣＨ（Ｒ’）ＣＨ２Ｏ）］ｎ−であり；
Ｂは、独立して、ヒドロキシカルボキシル基、−［ＯＣＨ２ＣＨ（Ｒ’）］ｍ−、または−［ＣＨ（Ｒ’）ＣＨ２Ｏ］ｎ−であり；
Ｒ’は、独立して、Ｈ、−ＣＨ３、または−ＣＨ２ＣＨ３であり；そして
ｍおよびｎは、独立して、１〜１０００まで変動する、
組成物。
【請求項２】
ｍおよびｎは、独立して、１〜５００または１〜７０である、請求項１に記載の組成物。
【請求項３】
ＡおよびＢは、−［ＯＣＨ２ＣＨ２］ｍ−、または−［ＣＨ２ＣＨ２Ｏ］ｎ−である、請求項１に記載の組成物。
【請求項４】
ＡおよびＢは、独立して、−［ＯＣＨ２ＣＨ（ＣＨ３）］ｍ−、または−［ＣＨ（ＣＨ３）ＣＨ２Ｏ］ｎ−である、請求項１に記載の組成物。
【請求項５】
ＡおよびＢは、独立して、−［ＯＣＨ２ＣＨ（ＣＨ２ＣＨ３）］ｍ−、または−［ＣＨ（ＣＨ２ＣＨ３）ＣＨ２Ｏ］ｎ−である、請求項１に記載の組成物。
【請求項６】
Ａは、−［ＯＣＨ２ＣＨ（ＣＨ３）］ｍ−、または−［ＣＨ（ＣＨ３）ＣＨ２Ｏ］ｎ−であり；Ｂは、−［ＯＣＨ２ＣＨ２］ｍ−、または−［ＣＨ２ＣＨ２Ｏ］ｎ−である、請求項１に記載の組成物。
【請求項７】
Ａは、−［ＯＣＨ２ＣＨ２］ｍ−、または−［ＣＨ２ＣＨ２Ｏ］ｎ−であり；Ｂは、−［ＯＣＨ２ＣＨ（ＣＨ３）］ｍ−、または−［ＣＨ（ＣＨ３）ＣＨ２Ｏ］ｎ−である、請求項１に記載の組成物。
【請求項８】
Ｚは、硫黄基、またはリン基、またはこれらの混合物を含む、請求項１に記載の組成物。
【請求項９】
Ｚは、ホスフェート酸性基またはスルフェート酸性基を含む、請求項１に記載の組成物。
【請求項１０】
Ｚはホスフェートを含む、請求項１に記載の組成物。
【請求項１１】
前記塩化ビニルポリマーは、ポリ塩化ビニルおよび塩素化ポリ塩化ビニルからなる群より選択される、請求項１〜１０のいずれか１項に記載の組成物。
【請求項１２】
前記塩化ビニルポリマーはホモポリマーである、請求項１〜１１のいずれか１項に記載の組成物。
【請求項１３】
前記塩化ビニルポリマーはコポリマーである、請求項１〜１１のいずれか１項に記載の組成物。
【請求項１４】
前記粒子状固体は、炭酸カルシウム、炭酸マグネシウム、水酸化マグネシウム、アルミナ三水和物、シリカ、アルミノケイ酸塩（ａｌｕｍｉｎａ  ｓｉｌｉｃａｔｅ）、ケイ酸マグネシウム、酸化マグネシウム、酸化鉄、珪藻土、含水シリケート（ｈｙｄｒａｔｅｄ  ｓｉｌｉｃａｔｅ）、酸化カルシウム、マイカ、タルク、カオリン、およびベントナイトからなる群より選択される、請求項１〜１３のいずれか１項に記載の組成物。
【請求項１５】
前記粒子状固体は炭酸カルシウムである、請求項１４に記載の組成物。
【請求項１６】
塩化ビニルポリマー中での粒子状固体のための分散剤としての、式（１）の化合物またはその塩：
Ｙ−Ａ−Ｏ−Ｂ−Ｚ      式（１）
の使用であって、
ここで
Ｙは、独立して、基ＲＯ−または基Ｚ−Ｂ−であり；
Ｒは、独立して、Ｃ１−１８ヒドロカルビル基、またはＣ１−１８ヒドロカルボニル基であり；
Ｚは、酸性基であり；
Ａは、独立して、−［ＯＣＨ２ＣＨ（Ｒ’）］ｍ−、または−［ＣＨ（Ｒ’）ＣＨ２Ｏ）］ｎ−であり；
Ｂは、独立して、ヒドロキシカルボキシル基、−［ＯＣＨ２ＣＨ（Ｒ’）］ｍ−、または−［ＣＨ（Ｒ’）ＣＨ２Ｏ］ｎ−であり；
Ｒ’は、独立して、Ｈ、−ＣＨ３、または−ＣＨ２ＣＨ３であり；そして
ｍおよびｎは、独立して、１〜１０００まで変動する、
使用。
【請求項１７】
前記式（１）の化合物は、請求項２〜１１のいずれかにおける定義のうちの少なくとも１つに基づいてさらに特徴づけられる、請求項１６に記載の使用。
【請求項１８】
前記粒子状固体は充填剤である、請求項１６または１７に記載の使用。
【請求項１９】
前記粒子状固体は、炭酸カルシウム、炭酸マグネシウム、水酸化マグネシウム、アルミナ三水和物、シリカ、アルミノケイ酸塩、ケイ酸マグネシウム、酸化マグネシウム、酸化鉄、珪藻土、含水シリケート、酸化カルシウム、マイカ、タルク、カオリン、およびベントナイトからなる群より選択される、請求項１６に記載の使用。
【請求項２０】
粒子状固体、塩化ビニルポリマー、およびポリエチレングリコールと、モル過剰の４〜１７個の炭素原子を含むヒドロキシカルボン酸またはそのラクトンおよび／またはＣ３−４−アルキレンオキシドとを反応させて、ポリマージオールを形成し、リン酸塩処理剤（ｐｈｏｓｐｈａｔｉｎｇ  ａｇｅｎｔ）との反応によって該ジオールをリン酸塩処理（ｐｈｏｓｐｈａｔｅ）して、リン酸エステルを得る工程によって得られる／得ることができる化合物、を含む、組成物。
【請求項２１】
粒子状固体、プラスチック材料、およびポリエチレングリコールと、モル過剰のヒドロキシカルボン酸とを反応させることによって得られる／得ることができるポリマージオールから誘導される化合物、を含む、組成物。
【請求項２２】
前記プラスチック材料は、ポリ塩化ビニルおよび塩素化ポリ塩化ビニルからなる群より選択される塩化ビニルポリマーである、請求項２１に記載の組成物。
【請求項２３】
粒子状固体、塩化ビニルポリマー、およびリン酸のモノエステルまたはリン酸のジエステルを含む、組成物。
【請求項２４】
前記塩化ビニルポリマーは、ポリ塩化ビニルおよび塩素化ポリ塩化ビニルからなる群より選択される、請求項２３に記載の組成物。
【請求項２５】
前記粒子状固体は、炭酸カルシウム、炭酸マグネシウム、水酸化マグネシウム、アルミナ三水和物、シリカ、アルミノケイ酸塩、ケイ酸マグネシウム、酸化マグネシウム、酸化鉄、珪藻土、含水シリケート、酸化カルシウム、マイカ、タルク、カオリン、およびベントナイトからなる群より選択される、請求項２１〜２４のいずれか１項に記載の組成物。
【請求項２６】
塩化ビニルポリマーを充填するための方法であって、該方法は、該塩化ビニルポリマーに、粒子状固体および式（１）の化合物もしくはその塩：
Ｙ−Ａ−Ｏ−Ｂ−Ｚ      式（１）
を供給する工程を包含する、方法：
ここで
Ｙは、独立して、基ＲＯ−または基Ｚ−Ｂ−であり；
Ｒは、独立して、Ｃ１−１８ヒドロカルビル基、またはＣ１−１８ヒドロカルボニル基であり；
Ｚは、酸性基であり；
Ａは、独立して、−［ＯＣＨ２ＣＨ（Ｒ’）］ｍ−、または−［ＣＨ（Ｒ’）ＣＨ２Ｏ）］ｎ−であり；
Ｂは、独立して、ヒドロキシカルボキシル基、−［ＯＣＨ２ＣＨ（Ｒ’）］ｍ−、または−［ＣＨ（Ｒ’）ＣＨ２Ｏ］ｎ−であり；
Ｒ’は、独立して、Ｈ、−ＣＨ３、または−ＣＨ２ＣＨ３であり；そして
ｍおよびｎは、独立して、１〜１０００まで変動する。
【請求項２７】
ｍおよびｎは、独立して、１〜５００または１〜７０である、請求項２６に記載の方法。
【請求項２８】
ＡおよびＢは、−［ＯＣＨ２ＣＨ２］ｍ−、または−［ＣＨ２ＣＨ２Ｏ］ｎ−である、請求項２６に記載の方法。
【請求項２９】
ＡおよびＢは、独立して、−［ＯＣＨ２ＣＨ（ＣＨ３）］ｍ−、または−［ＣＨ（ＣＨ３）ＣＨ２Ｏ］ｎ−である、請求項２６に記載の方法。
【請求項３０】
ＡおよびＢは、独立して、−［ＯＣＨ２ＣＨ（ＣＨ２ＣＨ３）］ｍ−、または−［ＣＨ（ＣＨ２ＣＨ３）ＣＨ２Ｏ］ｎ−である、請求項２６に記載の方法。
【請求項３１】
Ａは、−［ＯＣＨ２ＣＨ（ＣＨ３）］ｍ−、または−［ＣＨ（ＣＨ３）ＣＨ２Ｏ］ｎ−であり；Ｂは、−［ＯＣＨ２ＣＨ２］ｍ−、または−［ＣＨ２ＣＨ２Ｏ］ｎ−である、請求項２６に記載の方法。
【請求項３２】
Ａは、−［ＯＣＨ２ＣＨ２］ｍ−、または−［ＣＨ２ＣＨ２Ｏ］ｎ−であり；Ｂは、−［ＯＣＨ２ＣＨ（ＣＨ３）］ｍ−、または−［ＣＨ（ＣＨ３）ＣＨ２Ｏ］ｎ−である、請求項２６に記載の方法。
【請求項３３】
Ｚは、硫黄基、リン基、またはその混合物を含む、請求項２６に記載の方法。
【請求項３４】
Ｚは、ホスフェート酸性基またはスルフェート酸性基を含む、請求項２６に記載の方法。
【請求項３５】
Ｚはホスフェートを含む、請求項２６に記載の方法。
【請求項３６】
前記塩化ビニルポリマーは、ポリ塩化ビニルおよび塩素化ポリ塩化ビニルからなる群より選択される、請求項２６〜３５のいずれか１項に記載の方法。
【請求項３７】
前記塩化ビニルポリマーはホモポリマーである、請求項２６〜３６のいずれか１項に記載の方法。
【請求項３８】
前記塩化ビニルポリマーはコポリマーである、請求項２６〜３６のいずれか１項に記載の方法。
【請求項３９】
前記粒子状固体は、炭酸カルシウム、炭酸マグネシウム、水酸化マグネシウム、アルミナ三水和物、シリカ、アルミノケイ酸塩、ケイ酸マグネシウム、酸化マグネシウム、酸化鉄、珪藻土、含水シリケート、酸化カルシウム、マイカ、タルク、カオリン、およびベントナイトからなる群より選択される、請求項２６〜３８のいずれか１項に記載の方法。
【請求項４０】
前記粒子状固体は炭酸カルシウムである、請求項３９に記載の方法。
【発明の詳細な説明】
【技術分野】
【０００１】
本発明は、粒子状固体、プラスチック材料（例えば、塩化ビニルポリマー）、および酸性基を含む化合物を含む組成物に関する。
【背景技術】
【０００２】
プラスチック材料（例えば、ポリ塩化ビニル）において、充填剤（ｆｉｌｌｅｒ）の使用は公知である。上記充填剤の存在は、寸法上の剛性（ｄｉｍｅｎｓｉｏｎａｌ  ｒｉｇｉｄｉｔｙ）および最終プラスチック材料の低コストを付与する手段として公知である。しかし、充填剤の利点は、以下を含む少なくとも１種の欠点に対して釣り合わされる：（ｉ）プラスチック材料の製造の間のゆっくりとした処理、および（ｉｉ）減少された衝撃強さ。さらに、充填剤の存在は、プラスチック材料を製造することと関連するエネルギーコストを増大させる傾向がある。なぜなら、プラスチック材料中に上記充填剤を均一に分散させることが望ましいからである。充填剤の均一な分布は、代表的には、上記プラスチック材料の一貫した特性を生じる。結論として、充填剤の低い充填のみが、プラスチック材料、特に、ポリ塩化ビニルの生成において使用される。
【０００３】
上記で強調した多くの困難を克服するために、プラスチック材料との適合性を促進するために、上記充填剤にカップリング剤または他の添加剤を使用する試みがなされてきた。試みは、特許文献１または特許文献２、または特許文献３、または特許文献４、または特許文献５、または特許文献６における開示を含む。
【０００４】
特許文献６は、充填プラスチックの改善された処理条件および耐衝撃性を提供するために、充填塩化ビニルポリマー組成物における添加剤としての低級アルコキシル化アルキル酸リン酸エステルの使用を開示する。
【先行技術文献】
【特許文献】
【０００５】
【特許文献１】米国特許第３，３４４，１０７号明細書
【特許文献２】米国特許第３，４０４，０２３号明細書
【特許文献３】米国特許第３，９２６，８７３号明細書
【特許文献４】米国特許第４，０９４，８５３号明細書
【特許文献５】米国特許第４．０９８，７５８号明細書
【特許文献６】米国特許第４，２９４，７５２号明細書
【発明の概要】
【発明が解決しようとする課題】
【０００６】
従って、当該技術と関連する課題を克服すると同時に、組成物をプラスチック材料および充填剤に提供する必要がある。本発明は、このような組成物を提供する。
【課題を解決するための手段】
【０００７】
一実施形態において、本発明は、粒子状固体、プラスチック材料（例えば、塩化ビニルポリマー（例えば、ポリ塩化ビニル（ＰＶＣ）または塩素化ポリ塩化ビニル（ＣＰＶＣ）））および式（１）の化合物またはその塩：
Ｙ−Ａ−Ｏ−Ｂ−Ｚ      式（１）
を含む組成物を提供し、ここで、
Ｙは、独立して、基ＲＯ−または基Ｚ−Ｂ−であり；
Ｒは、独立して、Ｃ１−１８ヒドロカルビル基、またはＣ１−１８ヒドロカルボニル基であり；
Ｚは酸性基であり；
Ａは、独立して、−［ＯＣＨ２ＣＨ（Ｒ’）］ｍ−、または−［ＣＨ（Ｒ’）ＣＨ２Ｏ）］ｎ−であり；
Ｂは、独立して、ヒドロキシカルボキシル基、−［ＯＣＨ２ＣＨ（Ｒ’）］ｍ−、または−［ＣＨ（Ｒ’）ＣＨ２Ｏ］ｎ−であり；
Ｒ’は、独立して、Ｈ、−ＣＨ３、または−ＣＨ２ＣＨ３であり；そして
ｍおよびｎは、独立して、１〜１０００、または１〜５００、または１〜５００または１〜７０まで変動する。
【０００８】
一実施形態において、本発明は、粒子状固体、プラスチック材料（例えば、塩化ビニルポリマー（例えば、ポリ塩化ビニルまたは塩素化ポリ塩化ビニル））および、ポリエチレングリコールと、モル過剰の４〜１７個の炭素原子を含むヒドロキシカルボン酸またはそのラクトンおよび／またはＣ３−４−アルキレンオキシドとを反応させて、ポリマージオールを形成し、リン酸塩処理剤（ｐｈｏｓｐｈａｔｉｎｇ  ａｇｅｎｔ）との反応によって該ジオールをリン酸塩処理（ｐｈｏｓｐｈａｔｅ）して、リン酸エステルを得る工程によって得られる／得ることができる化合物（これは、分散剤としても言及され得る）を含む組成物を提供する。上記化合物のより詳細な説明は、欧州特許出願  ＥＰ  ０  ７６５  ３５６号に開示される。
【０００９】
一実施形態において、本発明は、粒子状固体、プラスチック材料（例えば、塩化ビニルポリマー（例えば、ポリ塩化ビニルまたは塩素化ポリ塩化ビニル））を含む組成物を提供し、Ｚは、ホスフェート（もしくはスルフェート）の部分エステルである。
【００１０】
一実施形態において、本発明は、粒子状固体、プラスチック材料（例えば、塩化ビニルポリマー（例えば、ポリ塩化ビニルまたは塩素化ポリ塩化ビニル））を含む組成物を提供し、Ｚは、ホスフェートのモノエステルもしくはホスフェートのジエステル、またはスルフェートのモノエステルである。
【００１１】
一実施形態において、本発明は、プラスチック材料（例えば、塩化ビニルポリマー（例えば、ポリ塩化ビニルまたは塩素化ポリ塩化ビニル））を充填するための方法を提供し、この方法は、プラスチック材料に、粒子状固体および式（１）の化合物を供給する工程を包含する。
【００１２】
一実施形態において、本発明は、塩化ビニルポリマーにおける充填剤のための分散剤として、式（１）、ホスフェートの部分エステル、スルフェートの部分エステル、およびこれらの混合物からなる群より選択される化合物の使用を提供する。
【発明を実施するための形態】
【００１３】
本発明は、本明細書中上記に開示される組成物を提供する。
【００１４】
一実施形態において、上記Ｚは、無機酸性基を含む。無機酸性基の例としては、硫黄（ｓｕｌｐｈｕｒ）基、リン基、またはそれらの混合物が挙げられる。
【００１５】
一実施形態において、Ｚは、ホスフェート酸性基またはスルフェート酸性基を含む。
【００１６】
一実施形態において、Ｚは、ホスフェート酸性基を含む。
【００１７】
一実施形態において、式（１）の化合物は、上記組成物内で分散される。一実施形態において、式（１）の化合物は、上記組成物内に均一に分散される。
【００１８】
一実施形態において、上記プラスチック材料は、塩化ビニルポリマーを含む。一実施形態において、上記塩化ビニルポリマーは、ポリ塩化ビニルおよび塩素化ポリ塩化ビニルからなる群より選択される。上記塩化ビニルポリマーは、ホモポリマーまたはコポリマーであり得る。一実施形態において、上記塩素化ＰＶＣは、５０〜７５重量％の塩素含有量を有し得、別の実施形態において、上記塩素含有量は、５５〜７０重量％、望ましくは、５７〜６８重量％である。
【００１９】
一実施形態において、上記塩化ビニルポリマーは、ホモポリマーを含む。
【００２０】
一実施形態において、上記塩化ビニルポリマーはコポリマーを含む。
【００２１】
塩化ビニルコポリマーが、本発明において上記プラスチック材料として使用される場合、上記コポリマーは、塩化ビニルとコモノマーとのコポリマー形成によって形成され得る。適切なコモノマーの例としては、ビニルエステル（例えば、酢酸ビニル）、アルキル（メタ）アクリレート（例えば、エチルアクリレート、ブチルアクリレート、メチルメタクリレート）、アクリロニトリル、ジアルキルビニルホスホネート（例えば、ビス（βクロロエチル）ビニルホスホネート）および塩素化ＰＶＣが挙げられる。
【００２２】
欧州特許出願  ＥＰ  ０  ７６５  ３５６号において、特に、段落７〜２４において開示されるように、リン酸エステル分散剤のより詳細な説明は、参考として援用される。上記リン酸エステルは、遊離の酸形態で存在し得るか、または上記リン酸エステルは、アルカリ金属、アンモニア、アミン、アルカノールアミンまたは四級アンモニウムカチオンと塩を形成し得る。上記リン酸エステル基はまた、アルコールとの反応によってさらに部分的にエステル化され得るか、またはアルカノールアミンとの塩を形成し得る。
【００２３】
一実施形態において、本発明は、粒子状固体、プラスチック材料（例えば、塩化ビニルポリマー（例えば、ポリ塩化ビニルまたは塩素化ポリ塩化ビニル））、およびポリエチレングリコールとモル過剰のヒドロキシカルボン酸とを反応させる工程によって得られる／得ることができるポリマージオールから誘導される化合物を含む組成物を提供する。上記化合物のより詳細な説明は、欧州特許出願ＥＰ  ０  ７６５  ３５６号に開示される。
【００２４】
一実施形態において、ＡおよびＢは、−［ＯＣＨ２ＣＨ２］ｍ−、または−［ＣＨ２ＣＨ２Ｏ］ｎ−である。
【００２５】
一実施形態において、ＡおよびＢは、独立して、−［ＯＣＨ２ＣＨ（ＣＨ３）］ｍ−、または−［ＣＨ（ＣＨ３）ＣＨ２Ｏ］ｎ−である。
【００２６】
一実施形態において、ＡおよびＢは、独立して、−［ＯＣＨ２ＣＨ（ＣＨ２ＣＨ３）］ｍ−、または−［ＣＨ（ＣＨ２ＣＨ３）ＣＨ２Ｏ］ｎ−である。
【００２７】
一実施形態において、ＡおよびＢは、（ｉ）−［ＯＣＨ２ＣＨ（ＣＨ３）］ｍ−、または−［ＣＨ（ＣＨ３）ＣＨ２Ｏ］ｎ−のうちの少なくとも一方；および（ｉｉ）−［ＯＣＨ２ＣＨ（ＣＨ２ＣＨ３）］ｍ−、または−［ＣＨ（ＣＨ２ＣＨ３）ＣＨ２Ｏ］ｎ−のうちの少なくとも一方の混合物である。
【００２８】
一実施形態において、ＡおよびＢは、（ｉ）−［ＯＣＨ２ＣＨ（ＣＨ３）］ｍ−、または−［ＣＨ（ＣＨ３）ＣＨ２Ｏ］ｎ−のうちの少なくとも一方；および（ｉｉ）−［ＯＣＨ２ＣＨ２］ｍ−、または−［ＣＨ２ＣＨ２Ｏ］ｎ−のうちの少なくとも一方の混合物である。
【００２９】
一実施形態において、Ａは、−［ＯＣＨ２ＣＨ（ＣＨ３）］ｍ−、または−［ＣＨ（ＣＨ３）ＣＨ２Ｏ］ｎ−であり；Ｂは、−［ＯＣＨ２ＣＨ２］ｍ−、または−［ＣＨ２ＣＨ２Ｏ］ｎ−である。
【００３０】
一実施形態において、Ａは、−［ＯＣＨ２ＣＨ２］ｍ−、または−［ＣＨ２ＣＨ２Ｏ］ｎ−であり；Ｂは、−［ＯＣＨ２ＣＨ（ＣＨ３）］ｍ−、または−［ＣＨ（ＣＨ３）ＣＨ２Ｏ］ｎ−である。
【００３１】
一実施形態において、ＡおよびＢは、−（Ｏ−（ＣＨ２）４）ｍ−、または−（（ＣＨ２）４−Ｏ）ｎ−である。代表的には、上記基−（Ｏ−（ＣＨ２）４）ｍ−、または−（（ＣＨ２）４−Ｏ）ｎ−は、ポリテトラヒドロフランから誘導され得る。
【００３２】
一実施形態において、本発明は、粒子状固体、プラスチック材料（例えば、塩化ビニルポリマー、または塩素化ポリ塩化ビニル）およびホスフェートの部分エステル（モノエステルまたはジエステルを含む）、式（１ａ）の化合物；およびその塩：Ｊ−［ＰＯ）ｗ（ＥＯ）ｑ］−Ｈを含む組成物を提供する。
【００３３】
式（１ａ）（ここでＥＯはエチレンオキシド反復単位であり；ＰＯはプロピレンオキシド反復単位であり；ＪはＣ１−１８−Ｏ−基、またはＨ−（ＥＯ）ｔ基であり；ｔおよびｑは独立して、１〜５０であり；そしてｗは１〜７０である）。式（１ａ）の化合物のより詳細な説明は、国際公開ＷＯ  ９７／４２２５２  Ａ１、特に、第１頁３０行目〜第３頁２行目に記載され、本明細書中に参考として援用される。
【００３４】
一実施形態において、本発明は、１〜５０重量％の粒子状固体、４５〜９８．９９重量％のプラスチック材料（例えば、塩化ビニルポリマー、または塩素化ポリ塩化ビニル）、および０．０１〜５重量％の式（１）の化合物を含む組成物を提供する。
【００３５】
一実施形態において、本発明は、１〜５０重量％の粒子状固体、４７〜９８．９９重量％のプラスチック材料（例えば、塩化ビニルポリマー、または塩素化ポリ塩化ビニル）、および０．０１〜３重量％の式（１）の化合物を含む組成物を提供する。
【００３６】
上記粒子状固体は、ポリマー材料と使用される任意の固体材料であり得、具体的には、充填剤のような固体を含む。上記粒子状固体は、顆粒状物質の形態で、または粉末、しばしば、吹き出される粉末（ｂｌｏｗｎ  ｐｏｗｄｅｒ）の形態で存在し得る。例としては、炭酸カルシウム、硫酸カルシウム、酸化カルシウム、硫酸バリウム、炭酸バリウム、酸化マグネシウム、水酸化マグネシウム、二酸化チタン、酸化鉄、ケイ酸カルシウムおよびケイ酸マグネシウム、アルミノケイ酸塩、カオリン、マイカ、タルク、チョーク、金属繊維および金属粉末、亜鉛、アルミニウム、三水酸化アルミニウム、ガラス繊維、耐火性繊維、カーボンブラック（強化カーボンブラックおよび非強化カーボンブラックを含む）、アルミナ、水晶、木粉、粉末化紙／線維、アスベスト、クリスタライト（ｃｒｙｓａｔｉｌｌｅ）、直閃石、クロシドライト、珪灰石、アタパルジャイトなど、粒状セラミック材料（例えば、アルミナ、シリカ、ジルコニア、二酸化チタン、窒化ケイ素、窒化アルミニウム、窒化ホウ素、炭化ケイ素、炭化ホウ素、混合された窒化ケイ素−窒化アルミニウムおよび金属チタネート；粒状磁性物質（例えば、遷移金属（しばしば、鉄およびクロム）の磁性酸化物（例えば、γ−Ｆｅ２Ｏ３、Ｆｅ３Ｏ４、およびコバルトドープ酸化鉄、フェライト（例えば、バリウムフェライト））；ならびに金属粒子（例えば、遊離して存在する金属の鉄、ニッケル、コバルト、銅およびこれらの合金）が挙げられる。
【００３７】
一実施形態において、上記粒子状固体（または充填剤）は、炭酸カルシウム、炭酸マグネシウム、水酸化マグネシウム、アルミナ三水和物、シリカ、アルミノケイ酸塩、ケイ酸マグネシウム、酸化マグネシウム、酸化鉄、珪藻土、含水シリケート、酸化カルシウム、マイカ、タルク、カオリン、およびベントナイトからなる群より選択される。一実施形態において、上記無機粒状物は、炭酸カルシウムを含む。
【００３８】
一実施形態において、上記粒子状固体は、式（１）の化合物で予めコーティングされている。
【００３９】
必要に応じて、本発明の組成物は、従来の量の他の従来の添加剤（例えば、可塑剤、難燃剤、潤滑剤、衝撃改変剤（ｉｍｐａｃｔ  ｍｏｄｉｆｉｅｒ）、発泡剤（ｂｌｏｗｉｎｇ  ａｇｅｎｔ）、または安定化剤）をさらに含み得る。
【００４０】
以下の実施例は、本発明の例示を提供する。これら実施例は、網羅するものではなく、本発明の範囲を限定することを意図しない。
【実施例】
【００４１】
分散剤１：は、米国特許第５，７８５，８９４号の実施例４４（Ｐｌｕｒｏｎｉｃ  １７Ｒ４のリン酸エステル）である。
【００４２】
分散剤２：は、米国特許第５，９８１，６２４号の実施例１３（Ｓｙｎｐｅｒｏｎｉｃ  ＰＥ／Ｌ８１のリン酸エステル）である。
【００４３】
比較例：は、Ｈｅｎｓｃｈｅｌ中６０℃で、１００部のポリ塩化ビニル（Ｏｘｙ  ＶｉｎｙｌｓＴＭ  ２２５）、３部のＡｒｋｅｍａ  ＤｕｒａｓｔｒｅｎｇｔｈＴＭ  ２００（アクリル改変剤）、０．４部のステアリン酸カルシウム、０．１部のポリエチレンワックス（Ｈｏｎｅｙｗｅｌｌ（登録商標）ＡＣ−６Ａ）、０．８部のパラフィンワックス（Ｆｅｒｒｏ  Ｐｅｔｒａｃ（登録商標）１６５ワックス）、１部の有機スズ安定化剤（Ａｋｚｏ  Ｎｏｂｅｌ  Ｔ５２０１）、および２０部の炭酸カルシウム（Ｃａｍｅｌ  Ｆｉｎｅ  ＳＴ）を混合して、混合物を形成することによって調製される。次いで、上記混合物を、３種の異なる速度で、Ｂｒａｂｅｎｄｅｒ装置中で処理する。上記速度は、１５ｒｐｍ、２５ｒｐｍおよび３５ｒｐｍである。上記Ｂｒａｂｅｎｄｅｒ装置は、１６８℃（３３５oＦ）、１８５℃（３６５oＦ）、および１９０℃（３７５oＦ）のバレル温度で使用した。平均トルク読み取りおよびＢｒａｂｅｎｄｅｒ  Ｉｎｔｅｌｌｉ−Ｔｏｒｑｕｅ  Ｐｌａｓｔｉ−Ｃｏｒｄｅｒトルク流体測定システムからの物質の出力を、記録する。
【００４４】
本発明の組成物は、１．２７部の分散剤１または分散剤２が添加されることを除いて、比較例と類似の様式で調製した。比較例および本発明の実施例について得られる結果は、以下のとおりである：
【００４５】
【表１】
2010513585.tif 000002
全体的に、上記データは、本発明の組成物が（ｉ）形成されるポリ塩化ビニルのトルクを低下させる；または（ｉｉ）および／もしくはＢｒａｂｅｎｄｅｒを通った混合物のスループットを増大させ、従って、ポリ塩化ビニルのより効率的な生成を可能にする、のうちの少なくとも１つを可能にすることを実証する。
【００４６】
上記で言及される文献の各々は、本明細書に参考として援用される。実施例、または他のものが明示的に示されている場所を除いて、物質量、反応条件、分子量、炭素数などを特定する説明におけるすべての数値で表される量は、用語「約」によって修飾されると理解される。別段示されない限り、本明細書で言及される各化学物質または組成物は、異性体、副生成物、誘導体、および工業用グレードで存在すると通常理解される他のこのような物質を含み得る工業用グレードであると解釈されるべきである。しかし、各化学成分の量は、別段示されない限り、市販の物質に習慣的に存在し得る任意の溶媒または希釈油を除いて示される。本明細書に記載される上方の量、下方の量、範囲、および比率限界は、独立して、組み合わされ得ることが理解されるべきである。同様に、本発明の各要素についての範囲および量は、他の要素のいずれかについての範囲または量と一緒に使用され得る。
【００４７】
本発明は、その好ましい実施形態に関連して説明されてきたが、種々のその改変は、本明細書を読めば、当業者に明らかになる。従って、本明細書に開示される発明は、添付の特許請求の範囲の範囲内に入るような修飾を網羅することが意図されることが理解されるべきである。
【国際調査報告】
2010513585.tif 000003
2010513585.tif 000004
2010513585.tif 000005
2010513585.tif 000006
2010513585.tif 000007
2010513585.tif 000008
2010513585.tif 000009